(57)【要約】【課題】  単一粒子で広い波長域の紫外線に対して均一な遮蔽機能を実現し、取扱いが容易で使用量を減少させることができる紫外線遮蔽用の複合粒子を提供する。【解決手段】  単一粒子中に、少なくともＵＶ−ＡとＵＶ−Ｂの両波長域の紫外線を遮蔽するための複数種の金属酸化物成分が分散形成され、ＵＶ−Ａ波長域の紫外線遮蔽能に優れた金属酸化物成分として、酸化セリウムと酸化亜鉛のいずれか一方若しくは両方を含み、ＵＶ−Ｂ波長域の紫外線遮蔽能に優れた金属酸化物成分として酸化チタンを含み、さらに安定保護材成分として酸化珪素を含む。【特許請求の範囲】
【請求項１】
単一粒子中に、少なくともＵＶ−ＡとＵＶ−Ｂの両波長域の紫外線を遮蔽するための複数種の金属酸化物成分が分散形成されている紫外線遮蔽用の複合粒子。
【請求項２】
ＵＶ−Ａ波長域の紫外線遮蔽能に優れた金属酸化物成分として、酸化セリウムと酸化亜鉛のいずれか一方若しくは両方を含み、ＵＶ−Ｂ波長域の紫外線遮蔽能に優れた金属酸化物成分として酸化チタンを含み、さらに安定保護材成分として酸化珪素を含む請求項１記載の紫外線遮蔽用の複合粒子。
【請求項３】
前記金属酸化物成分の含有割合は、酸化セリウムと酸化亜鉛の合計が４０〜９０重量％、酸化チタンが５〜２０重量％、酸化珪素が５〜４０重量％の範囲にある請求項２記載の紫外線遮蔽用の複合粒子。
【請求項４】
粒子表面を疎水化処理した請求項１〜３のいずれか1項に記載の紫外線遮蔽用の複合粒子。
【発明の詳細な説明】
【技術分野】
【０００１】
本発明は、紫外線遮蔽機能を有する金属酸化物を複合化した紫外線遮蔽用の複合粒子に関するものである。
【背景技術】
【０００２】
従来から紫外線照射による皮膚等の人体への悪影響が知られている。地球上に届く太陽光のうちの５〜６％が紫外線であり、その紫外線波長域のうち、ＵＶ−Ａ（３２０〜４００ｎｍ）は強い作用を起こさない代わりに、肌の奥（深部）まで浸透して紅斑を伴った黒化現象を起こし、肌の老化の主原因になると言われている。一方、ＵＶ−Ｂ（２８０〜３２０ｎｍ）は、皮膚がんやシワの形成に関与すると言われており、シミ、ソバカスや皮膚の乾燥の原因にもなる。なお、波長域が２８０ｎｍ以下のＵＶ−Ｃはオゾン層で吸収され地表には届かない。
【０００３】
紫外線遮蔽材料は、大きく有機系の紫外線吸収剤と無機系粒子に分類されるが、無機系粒子は有機系材料に比べて熱的、化学的、時間的に安定である利点がある。無機系の紫外線遮蔽粒子は、３００ｎｍ付近に吸光度のピークを有するＵＶ−Ｂ波長域遮蔽能に優れた酸化チタン（ＴｉＯ２）、３８０ｎｍ付近に吸光度のピークを有するＵＶ―Ａ波長域遮蔽能に優れた酸化亜鉛（ＺｎＯ）、４００ｎｍ付近に吸光度のピークを有するＵＶ―Ａ波長域遮蔽能に優れた酸化セリウム（ＣｅＯ２）等の金属酸化物を複合させたものであり、例えば紫外線カット用のクリーム等の化粧料に配合し、あるいは、ガラス・フィルム等の基材に配合させる紫外線防止用のフィラー等として使用されている。
【０００４】
紫外線遮蔽用の複合粒子として、酸化亜鉛の微粒子に酸化珪素（不定形シリカ）を複合させた二層のシリカ・酸化亜鉛複合粒子（特許文献１参照）や、二酸化チタン粉末に酸化セリウムさらには二酸化珪素を被覆させた二層又は三層構成の複合粉体（特許文献２参照）や、コア側は大部分が二酸化チタンで、シェル側に二酸化珪素が多く分布したコアシェル型のケイ素チタン混合酸化物粒子（特許文献５参照）などが知られている。
【０００５】
さらに、酸化チタン、酸化亜鉛、酸化セリウム等の金属酸化物粒子をシリカ粒子に対して互いに微分散するように複合させた金属酸化物シリカ複合体（特許文献３参照）や、酸化セリウムに他の金属元素イオンを固溶（ドープ）させた金属酸化物固溶酸化セリウム（特許文献４参照）も知られている。
【０００６】
【特許文献１】特開平１１−３４９４６７号公報
【特許文献２】特開２０００−２１２０５４号公報
【特許文献３】国際特許出願公開ＷＯ０２／２４１５３号公報
【特許文献４】特開２００２−１６０９２０号公報
【特許文献５】特開２００３−２６７７２３号公報
【発明の開示】
【発明が解決しようとする課題】
【０００７】
しかし、特許文献１、４及び５に記載の複合粒子では、配合された金属酸化物の種類から、ＵＶ−ＡとＵＶ−Ｂの一方の波長域に対する紫外線遮蔽機能が強くなるため、両波長域の紫外線をバランス良く遮蔽するには、ＵＶ−Ａ遮蔽機能が強い複合粒子とＵＶ−Ｂ遮蔽機能が強い複合粒子を併用して化粧料や基材に使用する必要があり、その結果、種類の異なる各複合粒子が凝集しないよう均一に分散させるための取扱いが難しくなると共に、全体として粒子材料の充填量即ち使用量が増加するという不都合があった。
【０００８】
特許文献１、２及び５に記載の複合粒子においては、各金属酸化物成分が層状に分かれて形成されているので、紫外線遮蔽機能が不均一になるおそれがあった。また、特許文献４に記載の酸化セリウム複合粒子は、粒子表面側のセリウムが他の金属イオンに置換された層構造であるため、同様に紫外線遮蔽機能が不均一になるおそれがあった。また、特許文献３に記載の複合粒子は、各金属酸化物粒子が凝集した構造であるため、紫外線遮蔽機能が不均一になるおそれがあった。
【０００９】
さらに、酸化亜鉛、酸化チタン及び酸化セリウムには触媒活性作用があるため、酸化亜鉛や酸化チタンや酸化セリウムの触媒活性作用による皮膚や基材等の劣化を防止、抑制させる保護剤も必要である。
【００１０】
本発明は、上記実情に鑑みてなされたものであり、その目的は、単一粒子で広い波長域の紫外線に対して均一な遮蔽機能を実現し、しかも取扱いが容易で使用量を減少させることができる紫外線遮蔽用の複合粒子を提供することにある。
【課題を解決するための手段】
【００１１】
上記目的を達成するための本発明に係る紫外線遮蔽用の複合粒子の第一特徴構成は、単一粒子中に、少なくともＵＶ−ＡとＵＶ−Ｂの両波長域の紫外線を遮蔽するための複数種の金属酸化物成分が分散形成されている点にある。
【００１２】
すなわち、本発明の複数種の金属酸化物成分が分散形成されている単一の複合粒子を化粧料や各種基材等に使用することにより、ＵＶ−ＡとＵＶ−Ｂの両波長域の紫外線がバランスよく遮蔽される。また単一粒子であるので、各粒子が凝集しないよう均一に分散させるための取扱いが容易であり、また、凝集したとしても、ＵＶ−ＡとＵＶ−Ｂ用の別々の紫外線遮蔽粒子を混合させた場合に比較して、各波長域の紫外線の遮蔽能のバラツキが小さい。その結果、全体として使用量も減少させることができる。
従って、単一粒子で広い波長域の紫外線に対して均一な遮蔽機能を実現し、取扱いが容易で使用量を減少させることができる紫外線遮蔽用の複合粒子が提供される。
【００１３】
同第二特徴構成は、上記第一特徴構成において、ＵＶ−Ａ波長域の紫外線遮蔽能に優れた金属酸化物成分として、酸化セリウムと酸化亜鉛のいずれか一方若しくは両方を含み、ＵＶ−Ｂ波長域の紫外線遮蔽能に優れた金属酸化物成分として酸化チタンを含み、さらに安定保護材成分として酸化珪素を含む点にある。
【００１４】
すなわち、酸化セリウムや酸化亜鉛によってＵＶ−Ａ波長域の紫外線を効率よく遮蔽し、酸化チタンによってＵＶ−Ｂ波長域の紫外線を効率よく遮蔽しながら、酸化珪素によって酸化チタンや酸化亜鉛や酸化セリウムによる触媒活性作用を抑制して表面活性を低下させた単一粒子が実現できる。
従って、ＵＶ−ＡおよびＵＶ−Ｂ波長域の紫外線を良好に遮蔽しつつ、酸化チタンや酸化亜鉛や酸化セリウムの触媒活性作用による悪影響を防止できる紫外線遮蔽用の複合粒子が得られる。
【００１５】
同第三特徴構成は、上記第二特徴構成において、前記金属酸化物成分の含有割合は、酸化セリウムと酸化亜鉛の合計が４０〜９０重量％、酸化チタンが５〜２０重量％、酸化珪素が５〜４０重量％の範囲にある点にある。
すなわち、各成分の配合割合を上記範囲にすることによって、ＵＶ−ＡおよびＵＶ−Ｂ波長域の紫外線に対する遮蔽特性を種々調整することができる。例えば、酸化セリウム５０％、酸化亜鉛３０％、酸化チタン１０％、酸化珪素１０％にすることにより、ＵＶ−Ｂ波長域の紫外線を遮蔽しつつ、従来の無機粒子では比較的難しかったＵＶ−Ａ波長域の紫外線を効果的に遮蔽することができる。
従って、第二特徴構成の紫外線遮蔽用の複合粒子に対する好適な実施形態が得られる。
【００１６】
同第四特徴構成は、上記第一から第三特徴構成のいずれかにおいて、粒子表面を疎水化処理した点にある。
すなわち、複合粒子の表面を疎水化処理することにより、表面活性を抑制することができる。また、プラスチックや油などの有機物と無機物である粒子の親和性を高め、分散性や安定性を向上させることができる。
従って、酸化珪素による触媒活性作用抑制に加えて更に表面活性を抑制させ、また、有機物中に均一分散し、安定して存在できる紫外線遮蔽用の複合粒子が得られる。
【発明を実施するための最良の形態】
【００１７】
本発明に係る紫外線遮蔽用の複合粒子の実施形態について、以下、図面に基づいて具体的に説明する。
【００１８】
本発明の紫外線遮蔽用の複合粒子は、単一粒子中に、少なくともＵＶ−ＡとＵＶ−Ｂの両波長域の紫外線を遮蔽するための複数種の金属酸化物成分が分散形成されている。具体的には、上記ＵＶ−Ａ波長域の紫外線遮蔽能に優れた金属酸化物成分として、酸化セリウム（ＣｅＯ２）と酸化亜鉛（ＺｎＯ）のいずれか一方若しくは両方を含み、ＵＶ−Ｂ波長域の紫外線遮蔽能に優れた金属酸化物成分として酸化チタン（ＴｉＯ２）を含み、さらに安定保護材成分として酸化珪素（ＳｉＯ２）を含む。つまり、本複合粒子は、少なくともＵＶ−ＡとＵＶ−Ｂの両波長域の紫外線を遮蔽するための複数種の金属酸化物のそれぞれの分子あるいは分子集合体が単一粒子中に分散して存在し、ある組成比で構成されたものである。具体的には、酸化セリウムと酸化亜鉛の少なくとも一方、酸化チタン及び酸化珪素のそれぞれの分子あるいは分子集合体が単一粒子中に分散して存在している。
【００１９】
下記の表１に、酸化セリウム、酸化亜鉛、酸化チタン及び酸化珪素を単一粒子中に含む４元系複合粒子、酸化亜鉛、酸化チタン及び酸化珪素を単一粒子中に含む３元系複合粒子、酸化亜鉛もしくは酸化チタンと酸化珪素を単一粒子中に含む２元系複合粒子の試作物について、ＢＥＴ値（実測値）、ＢＥＴ換算径（計算値）、屈折率（計算値）の結果を示す。ここで、４元系又は３元系の複合粒子において、上記各金属酸化物成分の含有割合は、酸化セリウムと酸化亜鉛の合計が４０〜９０重量％、酸化チタンが５〜２０重量％、酸化珪素が５〜４０重量％の範囲にあることが好ましい。即ち、上記配合割合にすることにより、ＵＶ−ＡおよびＵＶ−Ｂ波長域の紫外線をバランスよく遮蔽することができ、従来の無機粒子では遮蔽することが比較的困難であったＵＶ−Ａ波長域の遮蔽能に優れた粒子となる。
【００２０】
表１において、試作サンプルでは、ＢＥＴ値（ｍ２／ｇ）は９〜６１の範囲にあり、これを用いて算出したＢＥＴ換算径は２８〜１２４ｎｍの範囲にある。また、屈折率は１．６８〜２．１４の範囲にあるが、屈折率の値が１．５と小さい酸化珪素の含有率が多くなるほど、複合粒子としての屈折率は小さくなる。ここで、目的に応じて透明性を確保するには、当該複合粒子の粒子径を小さくし、配合させる相手側部材（化粧品原料、ガラス基材等）の屈折率と複合粒子の屈折率の差を小さくする必要がある。
【００２１】
【表１】
2006306641.tif 000002
【００２２】
次に、上記４元系の紫外線遮蔽用複合粒子の一例として、表１中の１０ｗｔ％ＴｉＯ２−３０ｗｔ％ＺｎＯ−５０ｗｔ％ＣｅＯ２−１０ｗｔ％ＳｉＯ２について粒子の元素分析結果を説明する。図１に粒子の透過型電子顕微鏡写真を示し、この写真中のスポット（Ｓｐｏｔ）(1)(2)(3)に位置する各粒子におけるＥＤＳスペクトル分析結果を図２に示す。尚、ＥＤＳの検出径は５ｎｍである。図２より、スポット(1)(2)(3)の各粒子に含まれるＴｉ，Ｚｎ，Ｃｅ及びＳｉの量はほぼ均一であることが確認される。つまり、この紫外線遮蔽用複合粒子は、Ｔｉ，Ｚｎ，Ｃｅ及びＳｉの酸化物が、それぞれ分子あるいは分子集合体の状態で単一粒子中に一定の組成比を持って分散して存在していることが判る。従って、複数種の金属酸化物成分が各単一粒子に均一に分散形成されており、ＵＶ−ＡとＵＶ−Ｂの両波長域の紫外線をバランスよく遮蔽することができるものとなる。
【００２３】
次に、例えば化粧品原料としての安全性を確保するために、上記紫外線遮蔽用複合粒子の表面活性抑制性能評価（１）を行った。
図３（イ）に、紫外線照射時の各紫外線遮蔽用複合粒子によるヒマシ油の色の変化（色差ΔＥ）を測定したデータを示し、図３（ロ）に測定系の概略を示す。試料としてヒマシ油６０ｗｔ％に複合粒子粉末を４０ｗｔ％混合した薄膜を形成し、ＵＶランプからＵＶ−Ａ波長域の３６５ｎｍの紫外線を強度２ｍＷ／ｃｍ２で照射した。グラフより、酸化チタン粒子単体や、酸化チタンと酸化珪素の２元系複合粒子に比べて、酸化セリウム、酸化亜鉛、酸化チタン及び酸化珪素を含む４元系の紫外線遮蔽用複合粒子では色差ΔＥは初期に少し増加した後はほとんど変化せず安定していることから、酸化セリウム、酸化亜鉛、酸化チタンの活性を酸化珪素が有効に抑制していることが確認された。
【００２４】
次に、上記紫外線遮蔽用複合粒子の表面活性をＵＶランプ（中心波長：３６５ｎｍ）照射下（照射強度：２．０ｍＷ／ｃｍ２）でのＩＰＡ酸化分解反応により評価した。
【００２５】
評価結果を表２に示す。紫外線照射に伴い、ＩＰＡ（イソプロピルアルコール：(CH３)２CHOH）が、プロピレン:C３H６、アセトン：(CH３)2CO、及びその他に分解するときの転化率を測定した。ＩＰＡの残存率が大きいほど、表面活性が抑制されていることを表している。試料として粒子毎に、疎水化処理品と疎水化処理無し品を用意した。表２より全粒子が疎水化処理によって活性抑制効果が向上していることが判る。なお、２元系複合粒子において、酸化チタンの含有率が高い67%TiO2-33%SiO2では、活性抑制効果が低いことが判る。また、67%TiO2-33%SiO2と67%ZnO-33%SiO2を比較すると、酸化チタンの方が酸化亜鉛よりも触媒活性作用（光触媒作用）が高いことが判る。
【００２６】
【表２】
2006306641.tif 000003
【００２７】
次に、上記各紫外線遮蔽用複合粒子の疎水化処理品について光透過率を測定した結果を図４に示す。ここで、測定方法について簡単に説明すると、各粒子を分散媒（具体的には、トリカプリル・カプリン酸グリセリン）中に所定濃度（粒子濃度：１０％）で分散させた分散液を膜状（約６μｍ厚）に形成し、各波長における透過率を測定した。なお、紫外線波長域（２８０〜４００ｎｍ）の透過率が低く、可視光波長域（４００ｎｍ〜８００ｎｍ）の透過率が高い粒子が、紫外線カット用化粧品や紫外線防止用のガラス・フィルム等の各種基材への配合材料として望ましい。
【００２８】
図４において、酸化チタンの含有率が高いほど、紫外線波長域における透過率が低下しているが、４元系の14%TiO2-28%ZnO-28%CeO-30%SiO2及び10%TiO2-30%ZnO-50%CeO2-10%SiO2において、ＵＶ−ＡからＵＶ−Ｂに亘る波長域の紫外線をバランス良く遮蔽しつつ、２元系の酸化亜鉛複合粒子（73%ZnO-27%SiO2）に比べて２元系の酸化チタン複合粒子（67%TiO2-33%SiO2）の遮蔽能に近づいていることがわかる。また、可視光波長域に対しては、2元系の酸化チタン複合粒子（67%TiO2-33%SiO2）と同等以上の透過率を示していることがわかる。
【００２９】
上記結果に基づき、各紫外線遮蔽用複合粒子の総合評価を表３にまとめた。総合的に評価して、４元系の複合粒子が優れた性能を有すると結論される。
【表３】
2006306641.tif 000004
【００３０】
なお、詳述はしないが、本発明の紫外線遮蔽用複合粒子の作製には、例えば気相反応法や、燃焼噴霧法などの各種製法を用いることができる。
【００３１】
〔別実施形態〕
本発明の紫外線遮蔽用複合粒子において、ＵＶ−Ａ波長域の紫外線を遮蔽する金属酸化物成分として、酸化セリウムや酸化亜鉛以外の金属酸化物を含むようにしてもよく、またＵＶ−Ｂ波長域の紫外線を遮蔽する金属酸化物成分として酸化チタン以外の金属酸化物を含むようにしてもよく、また安定保護材成分として酸化珪素以外の金属酸化物を含むようにしてもよい。
【産業上の利用可能性】
【００３２】
本発明の紫外線遮蔽用複合粒子は、単一粒子でありながら、ＵＶ―Ａ、ＵＶ−Ｂを含む広い波長域の紫外線に対して均一な遮蔽機能を実現し、しかも取扱いが容易で有機物との親和性も良く、使用量を減少させることができるので、紫外線カット用化粧品や、紫外線防止用のガラス・フィルム等の各種基材への配合材料として好適に使用することができる。
【図面の簡単な説明】
【００３３】
【図１】本発明に係る紫外線遮蔽用複合粒子の一例を示す電子顕微鏡写真
【図２】図１に示す各複合粒子における成分分析結果を示すデータ
【図３】表面活性抑制効果を示すグラフと測定条件を示す図
【図４】紫外線遮蔽用複合粒子の透過率のデータを示すグラフ
【図２】
2006306641.tif 000005
【図３】
2006306641.tif 000006
【図４】
2006306641.tif 000007
【図１】
2006306641.tif 000008